(57)【要約】  耐摩耗性に優れたポリアミド繊維であって、実用的な強度を有するとともに、耐摩耗性と強度とのバランスの優れた繊維を提供する。  ポリアミド系樹脂により構成されたポリアミド繊維であって、  ポリアミド系樹脂中にポリアルキレンオキシド系樹脂が分散して存在している、ポリアミド繊維。【特許請求の範囲】
【請求項１】
ポリアミド系樹脂により構成されたポリアミド繊維であって、
ポリアミド系樹脂中にポリアルキレンオキシド系樹脂が分散して存在している、ポリアミド繊維。
【請求項２】
前記ポリアミド繊維の表面には、繊維方向に伸びる微小孔が存在している、請求項１に記載のポリアミド繊維。
【請求項３】
前記ポリアミド繊維は、前記ポリアミド系樹脂及び前記ポリアルキレンオキシド系樹脂により構成された部分と、ポリアルキレンオキシド系樹脂を含まない樹脂により構成された部分とを備える複合繊維であり、
前記ポリアミド繊維の表面には、前記ポリアミド系樹脂が存在している、請求項１又は２に記載のポリアミド繊維。
【請求項４】
前記ポリアミド系樹脂中における前記ポリアルキレンオキシド系樹脂の含有率が、０．５〜１５質量％である、請求項１〜３のいずれか１項に記載のポリアミド繊維。
【請求項５】
前記ポリアルキレンオキシド系樹脂の重量平均分子量が、５万〜５０万である、請求項１〜４のいずれか１項に記載のポリアミド繊維。
【請求項６】
ポリアミド系樹脂により構成されたポリアミド繊維の製造方法であって、
ポリアミド系樹脂とポリアルキレンオキシド系樹脂とを混合して得られた混合樹脂を溶融紡糸する工程を備える、ポリアミド繊維の製造方法。
【請求項７】
前記混合樹脂中の前記ポリアルキレンオキシド系樹脂の割合を０．５〜２０質量％とする、請求項６に記載のポリアミド繊維の製造方法。
【請求項８】
前記混合樹脂を溶融紡糸する工程の後、得られた繊維を水又は水蒸気に接触させる工程をさらに備える、請求項６又は７に記載のポリアミド繊維の製造方法。
【請求項９】
前記混合樹脂を溶融紡糸する工程の後、得られた繊維を水浴中で延伸する工程をさらに備える、請求項６又は７に記載のポリアミド繊維の製造方法。
【発明の詳細な説明】
【技術分野】
【０００１】
本発明は、耐摩耗性を向上させたポリアミド繊維およびその製造方法に関するものである。
【背景技術】
【０００２】
ポリアミド繊維は、強度が高く、耐摩耗性に優れることが評価され、ロープやネット、抄紙用のスクリーン（網）、フィルター、釣糸等に用いられている。例えば、高所作業時に着用を義務付けされている安全帯に用いられるロープは、通常、ポリアミド繊維が採用されているが、強度、衝撃吸収性、耐候性、耐摩耗性、重量等において総合的に優れるためである。また、ポリエステル等の他の素材に比べて耐摩耗性に優れ、かつ柔軟性、強靱性、適度な伸びを有することから、海釣用の道糸、鮎釣用の水中糸、へら釣用の道糸、ルアーラインやハリスなど釣糸の素材としてもポリアミドが好ましく使用されている。【０００３】
しかしながら、長期的な使用においては、より優れた耐摩耗性が求められる。例えば、建設作業等の現場において使用される安全帯は、使用頻度が高い場合、様々な形での繰り返し屈曲の負荷が加わる使用環境の中にあって、自然劣化による老朽化に加えて、土、油等で汚れて耐摩耗性が大きく低下することもある。また、釣糸に関しては、浮きや仕掛けの移動時に釣り竿のガイド、リールのガイドおよびスプールなどの様々な箇所で繰り返し摩耗され、樹脂のフィブリル化が促進する。その結果、強度が極端に低下し、強度が低下した部分を基点に糸切れが発生しやすくなり、魚が食い付いた際に糸切れが発生し、魚を逃してしまうことがある。【０００４】
さらなる耐摩耗性向上の技術としては、例えば、合成繊維からなるモノフィラメントの表面を特定のシラン系コート剤で被覆する方法（特許文献１）、アミノ変性シリコーンオイルをポリアミド繊維表面に付与する方法（特許文献２）、ポリシラザン透明ハードコート層および紫外線硬化型ハードコート層を有するポリアミド繊維（特許文献３）などが公知である。しかしながら、これらの方法により得られる繊維は、耐摩耗性はある程度改善されるものの、未だ不十分であり、さらに製造工程が複雑になると共に、コストアップにつながる。【０００５】
また、ポリアミド樹脂に、他の樹脂を溶融混練したポリマーを用いて繊維を得ることにより耐摩耗性を向上させる技術が知られている。例えば、特許文献４には、柔軟性、ゴム弾性を示すエチレン・１−オクテン共重合体を混合すること、特許文献５には、無水マレイン酸改質ポリエチレン／ポリプロピレンゴムを混合すること、特許文献６には、特定のポリオレフィンを混合することが開示されている。しかしながら、これらの方法により得られる繊維も、耐摩耗性はある程度改善されるものの、異ポリマーを混練することにより強度が上がらない、耐摩耗性と強度のバランスが良くないという問題点がある。【０００６】
また、ポリアミド樹脂は吸水性を有するポリマーであり、吸水により可塑化し、フィブリル化が促進され、耐摩耗性が低下することが知られている。ポリアミド樹脂からなる釣糸も、水の介在する環境下で使用する以上、吸水による耐摩耗性の低下を抑える技術が求められている。
【特許文献１】特開２００５−２７３０６６号公報
【特許文献２】特開２００８−２４５５３５号公報
【特許文献３】特開平０４−２１４４０９号公報
【特許文献４】特開２００５−２７３０２５号公報
【特許文献５】特開平０９−２０９２１２号公報
【特許文献６】特開平０７−００３５２６号公報
【発明の開示】
【発明が解決しようとする課題】
【０００７】
本発明は上記のような問題を解決し、長期に亘り優れた耐摩耗性を維持でき、実用的な強度を有するとともに、耐摩耗性と強度とのバランスの優れたポリアミド繊維を提供することを技術的な課題とするものである。
【課題を解決するための手段】
【０００８】
本発明者等は、上記課題を達成するために鋭意検討した結果、ポリアルキレンオキシド系樹脂をポリアミド系樹脂に混合させた混合樹脂を溶融紡糸したポリアミド繊維は、繰り返し屈曲や摩耗が生じる使用環境にあっても、長期に亘って耐摩耗性に優れることを見出し、本発明に到達した。【０００９】
すなわち、本発明は、下記に掲げる態様の発明を提供する。
項１．  ポリアミド系樹脂により構成されたポリアミド繊維であって、
ポリアミド系樹脂中にポリアルキレンオキシド系樹脂が分散して存在している、ポリアミド繊維。
項２．  前記ポリアミド繊維の表面には、繊維方向に伸びる微小孔が存在している、項１に記載のポリアミド繊維。
項３．  前記ポリアミド繊維は、前記ポリアミド系樹脂及び前記ポリアルキレンオキシド系樹脂により構成された部分と、ポリアルキレンオキシド系樹脂を含まない樹脂により構成された部分とを備える複合繊維であり、
前記ポリアミド繊維の表面には、前記ポリアミド系樹脂が存在している、項１又は２に記載のポリアミド繊維。
項４．  前記ポリアミド系樹脂中における前記ポリアルキレンオキシド系樹脂の含有率が、０．５〜１５質量％である、項１〜３のいずれか１項に記載のポリアミド繊維。
項５．  前記ポリアルキレンオキシド系樹脂の重量平均分子量が、５万〜５０万である、項１〜４のいずれか１項に記載のポリアミド繊維。
項６．  ポリアミド系樹脂により構成されたポリアミド繊維の製造方法であって、
ポリアミド系樹脂とポリアルキレンオキシド系樹脂とを混合して得られた混合樹脂を溶融紡糸する工程を備える、ポリアミド繊維の製造方法。
項７．  前記混合樹脂中の前記ポリアルキレンオキシド系樹脂の割合を０．５〜２０質量％とする、項６に記載のポリアミド繊維の製造方法。
項８．  前記混合樹脂を溶融紡糸する工程の後、得られた繊維を水又は水蒸気に接触させる工程をさらに備える、項６又は７に記載のポリアミド繊維の製造方法。
項９．  前記混合樹脂を溶融紡糸する工程の後、得られた繊維を水浴中で延伸する工程をさらに備える、項６又は７に記載のポリアミド繊維の製造方法。
【発明の効果】
【００１０】
本発明よれば、長期に亘り優れた耐摩耗性を維持でき、実用的な強度を有するとともに、耐摩耗性と強度とのバランスの優れたポリアミド繊維を提供することができる。当該ポリアミド繊維は、衣料用途や産業資材、土木用途等、繰り返しの屈曲が課せられる様々な分野において好適に使用することができる。また、本発明によれば、当該ポリアミド繊維の好適な製造方法を提供することもできる。
【図面の簡単な説明】
【００１１】
【図１】実施例１のポリアミド繊維の繊維表面の電子顕微鏡写真（３００００倍）である。
【図２】実施例６のポリアミド繊維の繊維表面の電子顕微鏡写真（３００００倍）である。
【図３】実施例６のポリアミド繊維の繊維表面の電子顕微鏡写真（３０００倍）である。
【図４】熱可塑水溶性ポリエチレンオキシドを含有しないポリアミド系樹脂により構成される比較例１のポリアミド繊維（基準ポリアミド繊維）の繊維表面の電子顕微鏡写真（３００００倍）である。
【図５】熱可塑水溶性ポリエチレンオキシドを含有しないポリアミド系樹脂により構成される比較例５のポリアミド繊維（基準ポリアミド繊維）の繊維表面の電子顕微鏡写真（３００００倍）である。
【図６】熱可塑水溶性ポリエチレンオキシドを含有しないポリアミド系樹脂により構成される比較例５のポリアミド繊維（基準ポリアミド繊維）の繊維表面の電子顕微鏡写真（３０００倍）である。
【発明を実施するための形態】
【００１２】
本発明のポリアミド繊維は、ポリアミド系樹脂により構成されたポリアミド繊維であって、ポリアミド系樹脂中にポリアルキレンオキシド系樹脂が分散して存在していることを特徴としている。以下、本発明について、詳細に説明する。
【００１３】
本発明のポリアミド繊維は、ポリアミド系樹脂により構成された繊維である。すなわち、本発明のポリアミド繊維は、ポリアミド系樹脂を主成分（例えば、８０質量％以上）として含む繊維である。本発明におけるポリアミド系樹脂としては、分子内にアミド基を有するものであれば特に限定されるものではなく、例えばナイロン６，ナイロン６６，ナイロン６９、ナイロン４６，ナイロン６１０，ナイロン１０１０、ナイロン１１、ナイロン１２、ナイロン６Ｔ、ナイロン９Ｔ、ポリメタキシレンアジパミドやこれら各成分を共重合したものやブレンドしたもの等が挙げられる。
【００１４】
ポリアミド系樹脂の相対粘度としては、特に限定はされないが、その用途に適したものを選択することが好ましい。実用的な強伸度を得るためには、相対粘度が２．０以上、より好ましくは２．３以上であり、特に産業資材用途には、相対粘度が２．５以上、より好ましくは３．０以上である。ポリアミド系樹脂の相対粘度の上限値としては、例えば５．５以下が挙げられる。なお、ポリアミド系樹脂の相対粘度は、以下の測定方法により測定された値である。すなわち、９６％硫酸を溶媒とし、濃度１ｇ／ｄｌ、温度２５℃で測定する。
【００１５】
本発明のポリアミド繊維は、ポリアミド系樹脂にポリアルキレンオキシド系樹脂が分散して存在する混合樹脂により形成される。ポリアミド繊維において、ポリアミド系樹脂中に含まれるポリアルキレンオキシド系樹脂の含有量は、好ましくは０．５〜１５質量％程度、より好ましくは１〜１２質量％程度である。後述するが、溶融紡糸前の混合樹脂中に存在するポリアルキレンオキシド系樹脂は、良好にポリアミド系樹脂中に分散する。
【００１６】
また、後述の通り、ポリアミド系樹脂と混合されるポリアルキレンオキシド系樹脂は、水に溶解するため、溶融紡糸後の工程で、繊維表面に存在するポリアルキレンオキシド系樹脂を水に溶出させることにより、ポリアミド繊維の表面に、繊維方向に伸びる微小孔を形成することができる。ポリアミド繊維の表面に当該微小孔を備えるポリアミド繊維は、優れた耐摩耗性を発揮する。ポリアミド系樹脂とポリアルキレンオキシド系樹脂との混合樹脂に、例えば０．５〜２０質量％程度のポリアルキレンオキシド系樹脂が含まれる場合、混合樹脂を溶融紡糸する工程の後、得られた繊維を水又は水蒸気に接触させることによって、繊維表面のポリアルキレンオキシド系樹脂が溶出（脱落）し、繊維中に含まれるポリアルキレンオキシド系樹脂の含有率が、例えば０．５〜１５質量％程度となる。なお、本発明のポリアミド繊維中に存在するポリアルキレンオキシド系樹脂の含有量が１５質量％を超えると、ポリアルキレンオキシド系樹脂の相対的量が多いために、繊維の強伸度等の機械的特性の低下を招きやすい。
【００１７】
繊維の母体となるポリアミド系樹脂への分散性を考慮し、ポリアミド系樹脂に分散させるポリアルキレンオキシド系樹脂としては、重量平均分子量が５万〜５０万程度、より好ましくは５万〜４０万程度、さらに好ましくは５万〜３５万程度のものを用いるとよい。重量平均分子量が５万〜５０万のポリアルキレンオキシド系樹脂は、溶融紡糸前の溶融押出機内で、ポリアミド系樹脂と良好に混合し、ポリアミド系樹脂中に良好に分散する。なお、特にポリアルキレンオキシド系樹脂の重量平均分子量が５０万を超えると、ポリアミド系樹脂中に分散しにくくなる。ポリアミド系樹脂を溶融紡糸するにあたっては、通常、紡糸温度は３００℃以下に設定するが、重量平均分子量が５０万を超えるポリアルキレンオキシド系樹脂は、３００℃の熱を付与してもポリアミド系樹脂中に良好に分散しうる状態にならず、ここに、３００℃を超える過剰の熱量を付与すると、繊維製造工程中の紡糸、延伸、巻取り時に糸切れ等が発生し操業性が悪化するとともに、得られる繊維は、強度等の機械的特性が劣る傾向となる。
【００１８】
なお、本発明において、樹脂の重量平均分子量は、標準サンプルとしてポリスチレンを用いた条件で測定された、ゲル浸透クロマトグラフィ（ＧＰＣ）により測定された値である。
【００１９】
本発明におけるポリアルキレンオキシド系樹脂としては、例えば、ポリエチレンオキシド、ポリプロピレンオキシド、ブチレンオキシド、または、エチレン、プロピレン、及びブチレンのうち少なくとも２種以上の共重合体が挙げられる。共重合体の場合、ランダム共重合でもブロック共重合体でもよい。共重合体の中では、エチレンオキシドとプロピレンオキシドとがランダム共重合してなるエチレンオキシド・プロピレンオキシドランダム共重合体が好ましい。ポリアルキレンオキシド系樹脂の中でも、ポリエチレンオキシドが好ましい。
【００２０】
本発明のポリアミド繊維においては、ポリアルキレンオキシド系樹脂が、共存物の影響を受けにくい非イオン性ポリマーであるため、ポリアミド系樹脂との相溶性に優れ良好に分散する。また、繊維表面に存在したポリアルキレンオキシド系樹脂については、水に溶出させて特異な繊維表面形態を形成することができ、繊維の耐摩耗性（耐屈曲摩耗性）をさらに向上させることができる。また、ポリアミド系樹脂中にポリアルキレンオキシド系樹脂を１５質量％程度の高濃度に含有させても、ポリアミド繊維の強度低下が生じにくく、耐摩耗性（耐屈曲摩耗性）と強度とのバランスの優れた繊維となる。
【００２１】
本発明におけるポリアミド繊維においては、ポリアルキレンオキシド系樹脂に加えて、さらに他の樹脂をポリアミド系樹脂中に含んでいてもよい。他の樹脂としては、長期に亘り優れた耐摩耗性を維持でき、実用的な強度を有するとともに、耐摩耗性と強度とのバランスの優れたポリアミド繊維とする観点から、好ましくはポリオレフィン系樹脂が挙げられる。ポリオレフィン系樹脂としては、低密度ポリエチレン、直鎖型低密度ポリエチレン、中密度ポリエチレン、高密度ポリエチレン、ポリプロピレンなどの汎用のポリオレフィンや、変性ポリオレフィン系樹脂が挙げられ、変性ポリオレフィン系樹脂が好ましい。
【００２２】
変性ポリオレフィン系樹脂としては、不飽和カルボン酸、その無水物または誘導体がグラフト共重合した酸変性ポリオレフィン系樹脂が挙げられる。変性されるポリオレフィンとしては、例えば、ポリプロピレンまたはポリエチレンを挙げることができる。
【００２３】
ポリオレフィンの変性に使用される不飽和カルボン酸、その無水物またはそれらの誘導体は、１分子内にエチレン性不飽和結合とカルボキシル基、酸無水物基または誘導体基とを有する化合物である。不飽和カルボン酸類の具体例としては、アクリル酸、メタクリル酸、α-エチルアクリル酸、マレイン酸、フマル酸、テトラヒドロフタル酸、メチルテトラヒドロフタル酸、イタコン酸、シトラコン酸、クロトン酸、イソクロトン酸、エンドシス−ビシクロ［２．２．１］ヘプト−２，３−ジカルボン酸、メチル−エンドシス−ビシクロ［２．２．１］ヘプト−５−エン−２，３−ジカルボン酸等の不飽和カルボン酸；これらの不飽和カルボン酸の無水物；不飽和カルボン酸ハライド、不飽和カルボン酸アミド、および不飽和カルボン酸イミドの誘導体などが挙げられる。より具体的には、塩化マレニル、マレイミド、Ｎ−フェニルマレイミド、無水マレイン酸、無水イタコン酸、無水シトラコン酸、マレイン酸モノメチル、マレイン酸ジメチル、グリシジルマレエートなどを挙げることができる。これらの中では、アクリル酸、メタクリル酸、マレイン酸、ナジック酸、無水マレイン酸、無水イタコン酸、無水ナジック酸が好ましく、無水マレイン酸がより好ましい。このような不飽和カルボン酸やその誘導体は１種であっても、２種以上の併用であってもよい。
【００２４】
本発明におけるポリアミド繊維においては、ポリアルキレンオキシド系樹脂に加えて、さらに他の樹脂をポリアミド系樹脂中に含んでいる場合、ポリアミド系樹脂中に含まれる他の樹脂の含有量としては、好ましくは０．５〜１０質量％程度、より好ましくは１〜５質量％が挙げられる。
【００２５】
ポリアミド繊維の繊維構造としては、ポリアルキレンオキシド系樹脂、さらには必要に応じて前記他の樹脂（例えばポリオレフィン系樹脂など）を含有したポリアミド系樹脂のみから構成される単相繊維や、前記単相繊維に中空部を有する中空繊維が挙げられる。また、ポリアミド繊維は、ポリアミド系樹脂及びポリアルキレンオキシド系樹脂（さらには、必要応じて他の樹脂）により構成された部分と、ポリアルキレンオキシド系樹脂を含まない樹脂により構成された部分とを備える複合繊維であってもよい。
【００２６】
ポリアミド繊維を複合繊維とした場合、ポリアルキレンオキシド系樹脂、さらには必要に応じて他の樹脂を含有したポリアミド系樹脂は、複合繊維の表面に配置させる。例えば、前記ポリアルキレンオキシド系樹脂等を含有するポリアミド系樹脂を鞘成分とし、ポリアルキレンオキシド系樹脂を含有しない樹脂を芯成分とした芯鞘型複合繊維；前記ポリアルキレンオキシド系樹脂等を含有するポリアミド系樹脂と、前記ポリアルキレンオキシド系樹脂を含有しない樹脂とを貼り合せたサイドバイサイド型複合繊維；前記ポリアルキレンオキシド系樹脂、さらには必要に応じて他の樹脂を含有するポリアミド系樹脂を海部に配し、前記ポリアルキレンオキシド系樹脂を含有しない樹脂を島部に配した海島型複合繊維；また、前記ポリアルキレンオキシド系樹脂、さらには必要に応じて他の樹脂を含有するポリアミド系樹脂と、前記ポリアルキレンオキシド系樹脂を含有しない樹脂とを並列状や放射状等に配した多層型複合繊維、放射型複合繊維、分割型複合繊維、多葉型複合繊維等の複合型断面や他の異形断面複合繊維など、適宜選択することができる。なお、このような複合型の繊維を紡糸するにあたっては、通常の手法にて行えばよい。
【００２７】
複合繊維とする場合、ポリアルキレンオキシド系樹脂を含有しない樹脂としては、熱可塑性樹脂であれば特に限定するものではないが、ポリアルキレンオキシド系樹脂を含有しないポリアミド系樹脂や、芳香族ポリエステル系樹脂、ポリ乳酸樹脂等が挙げられる。例えば、ポリアミド系樹脂としては上述したものを用いればよく、芳香族ポリエステル系樹脂としては、ポリエチレンテレフタレートあるいはエチレンテレフタレートを主たる繰り返し単位とする樹脂を好ましく用い、エチレンテレフタレートを繰り返し単位とし、共重合成分としてイソフタル酸、５−ナトリウムスルホイソフタル酸、無水フタル酸、アジピン酸、セバシン酸のようなジカルボン酸成分、さらに１，６−ヘキサジオール、シクロヘキサンジメタノールのようなジオール成分を含んでもよい。
【００２８】
本発明のポリアミド繊維の表面には、繊維方向に伸びる微小孔が存在していることが好ましい。当該微小孔は、ポリアミド繊維の表面に多数存在している。換言すると、本発明のポリアミド繊維の表面は、繊維方向に伸びる微小多孔構造を備えていることが好ましい。
【００２９】
図１に、後述する実施例１で得られたポリアミド繊維の繊維表面を３００００倍に拡大した電子顕微鏡写真を示す。このポリアミド繊維の繊維表面には、繊維方向に伸びる微小孔（空隙）が多数存在しており、微小孔の長径が繊維軸方向（写真の縦方向）となるように位置している。この繊維表面の空隙の形状は、楕円形状の空隙ともいえる。また、微小孔の大きさは種々であり、図１によれば、長径（繊維の長手方向の径）が約０．１６μｍ〜約１．６μｍ、短径（繊維の短手方向の径）が約０．０３μｍ〜約０．２３μｍの楕円形状の微小孔が存在している。
【００３０】
また、図２には、後述する実施例６で得られたポリアミド繊維の繊維表面を３００００倍に拡大した電子顕微鏡写真を示す。このポリアミド繊維の繊維表面にも、繊維方向に伸びる微小孔（空隙）が多数存在している。この繊維表面の空隙の形状は、長径が短径よりも非常に大きく、線形状の空隙ともいえる。この空隙（微小孔）も、長径（繊維の長手方向の径）が繊維軸方向（写真の縦方向）となるように位置している。空隙（微小孔）の大きさは種々であり、図２によれば、長径（繊維の長手方向の径）が約０．３μｍ〜約２．８μｍ、短径（繊維の短手方向の径）が約０．１μｍ〜約０．３μｍの長径の比率が大きな微小孔（空隙）が存在している。また、図３は、図２と同様の実施例６で得られた本発明のポリアミド繊維であり、繊維表面を３０００倍に拡大した電子顕微鏡写真である。
【００３１】
図４は、ポリアルキレンオキシド系樹脂を含有しないポリアミド系樹脂により構成されたポリアミド繊維の表面の電子顕微鏡写真（３００００倍）であるが、微細な凹凸は観察されるものの微小孔（空隙）は観察されない。図４の繊維は、後述する比較例１で得られた基準ポリアミド繊維である。
【００３２】
また、図５および６は、ポリアルキレンオキシド系樹脂を含有しないポリアミド系樹脂により構成されたポリアミド繊維の表面の電子顕微鏡写真（図５：３００００倍、図６：３０００倍）である。図５，６では、微細な凹凸は観察されるものの微小孔（空隙）は観察されない。図５および６の繊維は、後述する比較例５で得られた基準ポリアミド繊維である。
【００３３】
本発明のポリアミド繊維の表面において、各微小孔の大きさは特に制限されないが、各微小孔の長径（繊維の長手方向の径）としては、例えば、０．１〜６μｍ程度が挙げられ、短径（繊維の短手方向の径）としては、例えば、０．０２〜０．３μｍ程度が挙げられる。また、各微小孔のアスペクト比としては、例えば、２〜２０程度が挙げられる。
【００３４】
また、繊維表面に存在する微小孔の数は、特に制限されないが、例えば、ポリアミド繊維を３００００倍に拡大した電子顕微鏡写真の２μｍ×２μｍの視野内に、当該微小孔が２箇所以上、さらには５箇所以上観察されることが好ましい。なお、本発明のポリアミド繊維の表面の微小孔は、ポリアミド繊維の全面に形成されている必要は無く、一部分のみに形成されていてもよいし、また、部分的に形成されている領域と形成されていない領域とが混在しているものでもよい。
【００３５】
ポリアミド繊維の表面の微小孔は、例えば、ポリアミド系樹脂とポリアルキレンオキシド系樹脂とを含む繊維の表面に存在するポリアルキレンオキシド系樹脂を溶出することにより形成することができる。より具体的には、例えば、ポリアミド繊維の製造過程において、ポリアミド系樹脂とポリアルキレンオキシド系樹脂とを混合して得られた混合樹脂を溶融紡糸する工程の後、得られた繊維を水又は水蒸気に接触させることにより、水に溶解しやすいポリアルキレンオキシド系樹脂を、繊維の表面から選択的に溶出させることにより、ポリアミド繊維の表面の微小孔を形成することができる。なお、微小孔は、通常、繊維軸方向に伸びる形状を有しているが、これは、繊維を溶融紡糸する際に、ポリアミド系樹脂中に分散したポリアルキレンオキシド系樹脂が繊維方向に引き伸ばされて、長径が繊維軸方向に伸びる形状（楕円形状、線形状など）となっており、これが溶出することにより、微細孔の形状もこれに対応する形状になっていると考えられる。
【００３６】
本発明のポリアミド繊維において、耐摩耗性が優れる理由については、限定的な解釈を望むものではないが、次のように考えることができる。すなわち、ポリアミド繊維が摩耗する環境において、繊維表面のポリアルキレンオキシド系樹脂が皮膜を形成することにより、耐摩耗性が向上していると考えることができる。また、繊維表面に多数の微小孔が存在することにより、耐摩耗性が向上する理由については、次のように考えることができる。すなわち、繊維表面に多数の微小孔が存在する場合、繊維表面がいわゆる平滑な状態ではなく、多数の微小孔（空隙）の存在による凹凸が形成されており、これにより耐摩耗性が向上していると推察される。
【００３７】
本発明のポリアミド繊維は、例えば、ポリアミド系樹脂とポリアルキレンオキシド系樹脂とを混合して得られた混合樹脂を溶融紡糸する工程を備える方法により製造することができる。
【００３８】
より具体的には、例えば、ポリアミド繊維が単相繊維の場合、ポリアルキレンオキシド系樹脂の含有量が所定の範囲（ポリアミド系樹脂中に、例えば０．５〜２０質量％）となるように、ポリアルキレンオキシド系樹脂とポリアミド系樹脂（例えばチップ形状）とを適正に混合（ブレンド）し、溶融混合した後、溶融紡糸する。なお、前述の通り、必要に応じて、ポリアルキレンオキシド系樹脂に加えて、さらに他の樹脂（ポリオレフィン系樹脂など）をポリアミド系樹脂中に混合してもよい。一方、他の樹脂と複合化する複合繊維の場合、ポリアルキレンオキシド系樹脂の含有量が所定の範囲（ポリアミド系樹脂中に、例えば０．５〜２０質量％程度）となるように、ポリアルキレンオキシド系樹脂とポリアミド系樹脂とを適正に混合（ブレンド）して溶融混合し、一方、複合する他の樹脂も準備のうえ別途溶融させて、通常の複合紡糸装置を用いて、溶融紡糸する。
【００３９】
ポリアルキレンオキシド系樹脂とポリアミド系樹脂とを混合する方法としては、特に制限されず、例えば、ポリアミド系樹脂の溶融時にポリアルキレンオキシド系樹脂を直接添加する手法や、予めポリアルキレンオキシド系樹脂を高濃度で含むマスターバッチを作製しておき、これをポリアミド系樹脂の溶融時に添加する手法などが挙げられる。混合方法としては、ポリアミド系樹脂に、ポリアルキレンオキシド系樹脂を直接添加する手法が好ましい。ただし、ポリアルキレンオキシド系樹脂の融点は一般に低いため、ポリアミド系樹脂を溶融押出機に供給する際、ポリアミド系樹脂チップ同士が、溶融したポリアルキレンオキシド系樹脂を介して塊状となり、ポリマー供給部でブロッキング現象を起こし、ポリマーの供給が停止する可能性がある。このため、連続生産性を考慮する場合には、予めポリアルキレンオキシド系樹脂を高濃度で含むマスターバッチを作製しておき、これをポリアミド系樹脂の溶融時に添加することが好ましい。
【００４０】
ポリアルキレンオキシド系樹脂を高濃度で含むマスターバッチを作製する際の樹脂としては、ポリアミド系樹脂が好ましい。マスターバッチに用いられるポリアミド系樹脂としては、例えばナイロン６，ナイロン６６，ナイロン６９、ナイロン４６，ナイロン６１０，ナイロン１０１０、ナイロン１１、ナイロン１２、ナイロン６Ｔ、ナイロン９Ｔ、ポリメタキシレンアジパミドやこれら各成分を共重合したものやブレンドしたもの等が挙げられる。
【００４１】
また、例えばポリオレフィン系樹脂は、ポリアミド系樹脂の化学的性質を阻害することなく、融点がポリアミド系樹脂より低くポリアルキレンオキシド系樹脂と融点が近く、溶融混合しやすく加工性に優れる。このため、ポリオレフィン系樹脂もマスターバッチを作製する際の樹脂として使用できる。但し、ポリオレフィン系樹脂は、ポリアミド系樹脂とは異なる樹脂であるため、ポリアミド繊維の機能を阻害しない程度の含有量とすることが好ましく、ポリアミド繊維中のポリオレフィン系樹脂の含有量としては、約１０質量％未満、さらには約５質量％未満が挙げられる。ポリオレフィン系樹脂としては、低密度ポリエチレン、直鎖型低密度ポリエチレン、中密度ポリエチレン、高密度ポリエチレン、ポリプロピレンなどの汎用のポリオレフィンや、前述の変性ポリオレフィン系樹脂などが挙げられる。
【００４２】
ここで、本発明のポリアミド繊維は、本発明の効果を損なわない範囲であれば、必要に応じて例えば熱安定剤、結晶核剤、艶消し剤、顔料、耐光剤、耐候剤、酸化防止剤、抗菌剤、香料、可塑剤、染料、界面活性剤、表面改質剤、各種無機及び有機電解質、微粉体、難燃剤等の各種添加剤を含んでいてもよい。また、得られる繊維の結節強度を高めるために、脂肪酸アミド類、例えばメタキシリレンビスステアリルアミド、メタキシリレンビスオレイルアミド、キシレンビスステアリン酸アミド、エチレンビスステアリルアミド、エチレンビスステアリン酸アミド等を含んでいてもよい。
【００４３】
次いで、溶融紡糸により得られた糸条を冷却し、油剤を付与し、あるいは付与せず、一旦未延伸糸として巻き取った後あるいは一旦捲き取ることなく、引き続いて延伸を施す。溶融紡糸後の糸条の冷却は、室温での冷却、冷却風の吹付けによる冷却、水浴中に通すことにより冷却が挙げられる。延伸にあたっての延伸倍率は２〜８倍とし、熱延伸を施す。熱延伸の加熱手段としては、温水バス中で熱延伸するか、加熱ローラを用いて熱延伸する。熱延伸後は、巻取り操作を連続して行い、目的とする繊維を得る。
【００４４】
ポリアミド繊維の製造方法において、前記混合樹脂を溶融紡糸する工程の後（溶融紡糸後の工程もしくは繊維を得た後工程）、得られた繊維を水もしくは水蒸気に接触させる工程を備えていることにより、繊維表面に分散して存在するポリアルキレンオキシド系樹脂を溶出させて、繊維表面に多数の前記微小孔（空隙）を形成させることができる。溶融紡糸後の工程としては、上記したように、溶融紡糸後の糸条の冷却工程において糸条を水浴中に通すこと、その後の延伸工程において、糸条を水浴（または温浴）中に通して延伸すること、また、繊維を得た後に、水蒸気に接触させる方法、水浴中に浸す方法等が挙げられる。溶融紡糸前に混合した樹脂中に存在するポリアルキレンオキシド系樹脂は、良好にポリアミド系樹脂中に分散しているため、繊維表面に存在するポリアルキレンオキシド系樹脂が水に溶出するが、繊維中に存在するポリアルキレンオキシド系樹脂に対して、最大で約２０質量％のポリアルキレンオキシド系樹脂が繊維表面より溶出する。なお、この最大溶出量は、得られる繊維の表面積や繊径によっても多少変化する。また、溶出させるために水と接触させる時間を適宜設定することにより、溶出量を制御することもできる。
【００４５】
ポリアミド繊維の製造方法において、ポリアルキレンオキシド系樹脂が繊維表面から溶出するために、繊維を水もしくは水蒸気に接触させる際の水又は水蒸気の温度や時間としては、ポリアルキレンオキシド系樹脂が繊維表面から溶出すれば特に制限されない。例えば、水の場合は、温度は１０〜１００℃程度、接触させる時間は１秒以上が好ましく、時間の上限は２０秒程度であれば繊維表面からポリアルキレンオキシド系樹脂を十分に溶出できる。
【００４６】
本発明のポリアミド繊維は、ポリアミド繊維１本から構成されるモノフィラメント糸の形態であっても、ポリアミド繊維が複数本からなるマルチフィラメント糸の形態であってもよい。モノフィラメント糸とする場合は、繊維を得る工程として、溶融紡糸した後、水浴中で冷却し、その後、温浴中で延伸することにより、冷却工程および延伸工程にて水と接触させて、繊維表面に存在するポリアルキレンオキシド系樹脂を溶出させるとよい。マルチフィラメント糸とする場合は、溶融紡糸後、冷却〜延伸工程では、水を接触させずにマルチフィラメント糸を得、マルチフィラメント糸を得た後に、水浴中に通すもしくは水蒸気中に通す等により、繊維表面に存在するポリアルキレンオキシド系樹脂を溶出させるとよい。また、水と接触させずにマルチフィラメント糸を得た後に、所望の組織による製編織等を行って布帛とした後に、水浴中に浸すもしくは水蒸気雰囲気下におく等により、繊維表面に存在するポリアルキレンオキシド系樹脂を溶出させるとよい。
【００４７】
なお、本発明のポリアミド繊維をマルチフィラメント糸の形態とする場合、マルチフィラメント糸を構成するポリアミド繊維の単繊維繊度は１〜２００ｄｔｅｘ程度、総繊度は２０〜５０００ｄｔｅｘ程度が好ましく、中でも総繊度は４０〜３０００ｄｔｅｘ程度がより好ましい。モノフィラメント糸の形態とする場合、モノフィラメント糸の繊度は１５０〜５０００ｄｔｅｘ程度が好ましい。また、本発明のポリアミド繊維は、連続してなる長繊維であっても、特定の繊維長を有する短繊維として用いてもよく、繊維形態としては特に限定されない。
【００４８】
本発明のポリアミド繊維は、耐摩耗性における摩耗の回数比で、基準ポリアミド繊維（ポリアルキレンオキシド系樹脂を混合しないポリアミド系樹脂を用いたこと以外は、凡そ同様の製造条件で得られた繊維）との対比で、２倍以上の耐摩耗性を発揮する。また、本発明のポリアミド繊維は、水に浸漬させた後の湿潤状態での耐摩耗性については、基準ポリアミド繊維の摩耗回数と対比で２倍以上の耐摩耗性を発揮する。なお、本発明のポリアミド繊維の形態に起因して耐摩耗性効果を奏することを確認するために、耐摩耗性評価にあたっては、繊維表面に油剤を付与していないものを評価する。耐摩耗性評価は以下の評価方法により行う。
【００４９】
＜耐摩耗性評価１  金属丸棒＞
試料となるポリアミド繊維に、デシテックス当たり０．６ｇの荷重をかけ、直径６ｍｍのステンレス丸棒に対し、９０度の角度で接触させ、ストローク幅１２０ｍｍ、ストローク速度３５±１回／分で往復摩擦させ、ポリアミド繊維が破断に至るまでの回数を計測する。試料３点を測定し、いずれも最も低い摩耗回数のものを対比する。すなわち、本発明のポリアミド繊維３点中の最低摩耗回数を、基準ポリアミド繊維３点中の最低摩耗回数で除した値を求める。この対比値が２以上であれば合格とし、好ましくは５以上、より好ましくは８以上とする。試料であるポリアミド繊維を、室温で耐摩耗性を評価したものは「乾摩耗」、一方、試料であるポリアミド繊維を一定時間水道水中に浸漬した後、取り出して耐摩耗性を評価したものを「湿摩耗」とする。また、上記したように繊維表面に油剤は付与しないものを評価するため、製造工程において、繊維表面に油剤が付着している場合は、洗浄により油剤を落としてから評価する。
【００５０】
＜耐摩耗性評価２  金属六角棒＞
上記した金属丸棒を用いた耐摩耗性評価１において、ステンレス丸棒に代えて、ステンレス六角棒（横断面が正六角形であり１辺の長さが７ｍｍ）を用いること、荷重をデシテックス当たり０．２７ｇとすること以外は、上記載の耐摩耗性評価１と同様にして評価する。
【００５１】
＜耐摩耗性評価３  セラミックス丸棒＞
上記した金属丸棒を用いた耐摩耗性評価１において、ステンレス丸棒に代えて、直径１０ｍｍのセラミックス製丸棒を用いること、ストローク幅３００ｍｍ、ストローク速度３０回±１／分で往復摩擦させること以外は、上記載の耐摩耗性評価１と同様に評価する。なお、試料となるポリアミド繊維の単糸繊度を考慮して、単糸繊度に応じて荷重は変え、試料数は２点の測定とし、２点のうち低い方の摩耗回数を対比する。
【００５２】
＜耐摩耗性評価４  サンドペーパー（乾摩耗）＞
上記した金属丸棒を用いた耐摩耗性評価１において、＃１５００のサンドペーパーを直径２０ｍｍの丸棒に巻き付けて用いること、荷重をデシテックス当たり０．０９ｇとすること以外は、上記載の耐摩耗性評価１と同様にして評価する。
【００５３】
本発明のポリアミド繊維は、上記したように優れた耐摩耗性を有するものであり、従来からポリアミド繊維が用いられている分野やそれ以外の種々の分野や用途において良好に使用しうるものである。例えば、下記の用途において良好に使用できる。
【００５４】
本発明のポリアミド繊維は、海や河川において、網物やロープ等の形態で用いられる水産資材として好適に用いられる。例えば、漁網、養殖用資材、テグス、釣糸等が挙げられる。
【００５５】
また、本発明のポリアミド繊維は、工業用資材としても好適に用いられ、具体的には、陸上等の各種ロープ、陸上ネットや防球ネット、防護ネット、補強用ネット、抄紙用ネット、フェルト補強ネット、フィルター用ネット、スリングベルト、ハーネス、工業用ブラシの毛材等が挙げられる。特に抄紙用ネットにおいては、工程内でセラミック板と接触する箇所があり、この接触によってネットが削れることがあるが、本発明のポリアミド繊維を、ネットを構成する線材として適用すれば、耐摩耗性に優れることから、ネットを長期に亘って使用することができる。
【００５６】
各種の土木資材としても好適に用いられ、例えば、網状袋体、蛇篭、ふとん篭等の素材として用いられることが挙げられる。
【００５７】
生活資材としても好適に用いられ、例えば、服地、カバン地、椅子カバー地、ブラシの毛材、リード紐等の各種ペット用品等が挙げられる。
【００５８】
スポーツ用途にも好適に用いられ、例えば、バドミントンやテニス等のラケットガットが挙げられる。
【００５９】
また、テグスや漁網用途では、耐摩耗性に優れることとともに、滑り性は滑り過ぎず糸解除性は持ち合せていて、且つ表面の油剤等が水や海水で落ちても耐摩耗性が変わらないことが要求される。テグスや漁網における耐久性、耐摩耗性に優れるということは、引張始めに生じる静止摩擦力が低いことが要求され、繰り返し引っ張ることでその部分に負担が大きくかかり、その部分が破断することになるからである。
【００６０】
これに対して、ポリアルキレンオキシド系樹脂を含む本発明のポリアミド繊維は、低い静止摩擦力を発揮することができる。具体的には、本発明のポリアミド繊維は、ポリアルキレンオキシド系樹脂を含まないポリアミド繊維と比較して、静止摩擦力が８０〜９８．５％程度のものとすることができる。
【００６１】
また、ポリアミド繊維は、高強力および耐久性に優れているため、各種産業用途に適用されていて、補強用繊維としても広く用いられている。ポリアミド繊維が補強用繊維として用いられる場合、樹脂シートとの接着性や接着剤を用いて接着する場合でもポリアミド繊維との接着性の良好さが求められている。このようなポリアミド繊維の用途としては樹脂補強用ベルト、ゴムホースなどの補強材、テニスやバドミントン用のガットの側糸にもなどにも使用されている。
【００６２】
本発明のポリアミド繊維は、例えば、ポリアルキレンオキシド系樹脂を含まないポリアミド繊維と比較して、３０％程度以上高い剥離強力を発揮し得る。
【実施例】
【００６３】
次に、本発明を実施例に基づいて説明するが、本発明は実施例に限定されるものではない。【００６４】
（実施例１）
重量平均分子量２０万のポリエチレンオキシド（明成化学工業株式会社製、商品名  アルコックス  品番Ｒ−４００）５質量％と相対粘度３．１のポリアミド６樹脂（ユニチカ株式会社製、商品名  Ａ１０３０ＢＲＦ）９５質量％を混合し、ポリマー温度を２６０℃で１．０ｍｍφ×４Ｈの紡糸口金から溶融紡糸した。紡糸した繊維を２５℃の水浴中で冷却した後、巻き取ることなく、速度１７ｍ／分で９０℃の温浴中で延伸し、さらに巻き取ることなく、１２０℃の乾熱雰囲気中で総延伸倍率が４．８倍となるように延伸し、油剤を付けずに巻き取った。繊度７４１ｄｔｅｘ、強度５．２ｃＮ／ｄｔｅｘ、伸度２６％のモノフィラメント糸（ポリアミド繊維）を得た。【００６５】
（実施例２）
実施例１において、ポリエチレンオキシドとして、重量平均分子量６万のポリエチレンオキシド（明成化学工業株式会社製、商品名  アルコックス  品番Ｌ−６）を用いたこと以外は、実施例１と同様にして、繊度７４３ｄｔｅｘ、強度５．３ｃＮ／ｄｔｅｘ、伸度２７％のモノフィラメント糸（ポリアミド繊維）を得た。【００６６】
（実施例３）
実施例１において、ポリエチレンオキシドとして、重量平均分子量１１万のポリエチレンオキシド（明成化学工業株式会社製、商品名  アルコックス  品番Ｌ−１１）を用いたこと以外は、実施例１と同様にして、繊度７２６ｄｔｅｘ、強度５．１ｃＮ／ｄｔｅｘ、伸度２２％のモノフィラメント糸（ポリアミド繊維）を得た。【００６７】
（比較例１）
構成樹脂として、相対粘度３．１のポリアミド６樹脂（ユニチカ株式会社製、商品名  Ａ１０３０ＢＲＦ）のみを使用したこと、１２０℃の乾熱雰囲気中での延伸を総延伸倍率５．０倍としたこと以外は、実施例１と同様にして、繊度７３９ｄｔｅｘ、強度６．０ｃＮ／ｄｔｅｘ、伸度２５％のモノフィラメント糸（基準ポリアミド繊維）を得た。【００６８】
得られた実施例１〜３のポリアミド繊維と、比較例１の基準ポリアミド繊維について、下記の物性を測定し、表１に示した。また、表２〜４には、耐摩耗性を測定したそれぞれの試料３点についての測定結果を示した。
（１）耐摩耗性（回）
前記した＜耐摩耗性評価１  金属丸棒＞の方法により測定した。なお、湿摩耗については、試料であるポリアミド繊維を、１時間水道水に浸漬した後に取り出して測定したものを「湿摩耗(１時間)」、２４時間水道水に浸漬した後取り出して測定したものを「湿摩耗(２４時間)」とした。
（２）強度（ｃＮ／ｄｔｅｘ）および伸度（％）
ＪＩＳ  Ｌ  １０１３  に準じて、定速伸長形引張試験機（島津製作所製オートグラフＤＳＳ−５００）を用い、つかみ間隔２５ｃｍ、引張速度３０ｃｍ／分で測定した。
なお、基準ポリアミド繊維と比較した強度比（試料の強度／基準ポリアミド繊維の強度）を求め、０．６以上であれば合格とし、より好ましくは０．７以上、さらに好ましくは０．８以上とする。【００６９】
実施例１〜３の本発明のポリアミド繊維は、実用十分な機械的物性を有しており、また、耐摩耗性については、基準ポリアミド繊維を比較し、飛躍的に向上したものであった。【００７０】
【表１】
2017209268.tif 000002
【００７１】
【表２】
2017209268.tif 000003
【００７２】
【表３】
2017209268.tif 000004
【００７３】
【表４】
2017209268.tif 000005
【００７４】
（実施例４）
重量平均分子量２０万のポリエチレンオキシド（明成化学工業株式会社製、商品名  アルコックス  品番Ｒ−４００）２．５質量％と相対粘度４．５のポリアミド６／ポリアミド６６共重合ポリアミド系樹脂（ＤＳＭ社製、商品名ノバミッド  ２０３０Ｊ）９７．５質量％を混合し、ポリマー温度を３００℃で１．０ｍｍφ×４Ｈの紡糸口金から溶融紡糸した。紡糸した繊維を２５℃の水浴中で冷却した後、巻き取ることなく、速度１７ｍ／分で９０℃の温浴中で延伸し、さらに巻き取ることなく、１２０℃の乾熱雰囲気中で総延伸倍率が４．８倍となるように延伸し、油剤を付けずに巻き取った。繊度１８８２ｄｔｅｘ、強度４．４ｃＮ／ｄｔｅｘ、伸度２２％のモノフィラメント糸（ポリアミド繊維）を得た。【００７５】
（比較例２）
構成樹脂として、ポリアミド６／ポリアミド６６共重合ポリアミド系樹脂のみを使用したこと以外は、実施例４と同様にして、繊度１８８８ｄｔｅｘ、強度４．５ｃＮ／ｄｔｅｘ、伸度２２％のモノフィラメント糸（基準ポリアミド繊維）を得た。【００７６】
得られた実施例４のポリアミド繊維と、比較例２の基準ポリアミド繊維について、上記した＜耐摩耗性評価２  金属六角棒＞および＜耐摩耗性評価３  セラミックス丸棒＞について、評価を行い、その結果を表５に示した。セラミックス丸棒を用いた耐摩耗性評価にあたっては、荷重をデシテックス当たり０．４ｇとした。表５から明らかなように、実施例４の本発明のポリアミド繊維は、比較例２の基準ポリアミド繊維と比較して耐摩耗性が飛躍的に向上したものであった。【００７７】
【表５】
2017209268.tif 000006
【００７８】
（実施例５）
実施例４において、溶融紡糸時の吐出量を変えたこと以外は、実施例４と同様にして、繊度５７９ｄｔｅｘ、強度５．３ｃＮ／ｄｔｅｘ、伸度２９％のモノフィラメント糸（ポリアミド繊維）を得た。【００７９】
（比較例３）
比較例２において、溶融紡糸時の吐出量を変えたこと以外は、実施例４と同様にして、繊度５７５ｄｔｅｘ、強度６．１ｃＮ／ｄｔｅｘ、伸度３７％のモノフィラメント糸（基準ポリアミド繊維）を得た。【００８０】
得られた実施例５のポリアミド繊維と、比較例３の基準ポリアミド繊維について、上記した＜耐摩耗性評価２  金属六角棒＞および＜耐摩耗性評価３  セラミックス丸棒＞について、測定評価を行い、その結果を表６に示した。セラミックス丸棒を用いた耐摩耗性評価にあたっては、荷重をデシテックス当たり０．９ｇとした。下表６から明らかなように、実施例５の本発明のポリアミド繊維は、比較例３の基準ポリアミド繊維と比較して耐摩耗性が飛躍的に向上したものであった。【００８１】
【表６】
2017209268.tif 000007
【００８２】
（実施例６）
実施例４において、溶融紡糸の際にポリマー温度を２７５℃、１．５ｍｍφ×１３Ｈの紡糸口金から溶融紡糸したこと、紡糸した繊維を１２℃の水浴中で冷却したこと、速度２０ｍ／分で９０℃の温浴中で延伸したこと、１９０℃の乾熱雰囲気中で総延伸倍率が６．０倍となるように延伸したこと以外は、実施例４と同様にして、繊度７５９ｄｔｅｘ、強度８．２ｃＮ／ｄｔｅｘ、伸度２１％のモノフィラメント糸（ポリアミド繊維）を得た。【００８３】
（比較例４）
実施例６において、構成樹脂として、ポリアミド６／ポリアミド６６共重合ポリアミド系樹脂にシリコンが０．３５質量％となるように添加した混合樹脂を用いたこと以外は、実施例６と同様にして、繊度７３２ｄｔｅｘ、強度８．４ｃＮ／ｄｔｅｘ、伸度２４％のモノフィラメント糸（シリコン入りのポリアミド繊維）を得た。【００８４】
（比較例５）
実施例６において、ポリアミド６／ポリアミド６６共重合ポリアミド系樹脂のみを使用したこと以外は、実施例６と同様にして、繊度７３５ｄｔｅｘ、強度８．６ｃＮ／ｄｔｅｘ、伸度２４％のモノフィラメント糸（基準ポリアミド繊維）を得た。【００８５】
得られた実施例６のポリアミド繊維と、比較例４のシリコン入りポリアミド繊維および比較例５の基準ポリアミド繊維について、上記した＜耐摩耗性評価３  セラミックス丸棒＞について、測定評価を行い、その結果を表７に示した。セラミックス丸棒を用いた耐摩耗性評価にあたっては、荷重をデシテックス当たり０．７ｇとした。下表７から明らかなように、実施例６の本発明のポリアミド繊維は、比較例４のシリコン入りのポリアミド繊維及び比較例５の基準ポリアミド繊維と比較して、耐摩耗性が飛躍的に向上したものであった。【００８６】
【表７】
2017209268.tif 000008
【００８７】
（実施例７）
重量平均分子量２０万のポリエチレンオキシド（明成化学工業株式会社製、商品名  アルコックス  品番Ｒ−４００）２．５質量％と相対粘度３．５のポリメタキシレアジパミド樹脂（三菱ガス化学株式会社製、商品名  ＭＸナイロン  ６１２１）９７．５質量％とを混合し、ポリマー温度を２７０℃で１．４ｍｍφ×２Ｈの紡糸口金から溶融紡糸した。紡糸した繊維を６０℃の水浴中で冷却した後、巻き取ることなく、速度２０ｍ／分で９０℃の温浴中で延伸し、さらに巻き取ることなく、２５０℃の乾熱雰囲気中で総延伸倍率が５．３倍となるように延伸し、油剤を付けずに巻き取った。繊度７１９ｄｔｅｘ、強度５．７ｃＮ／ｄｔｅｘ、伸度１０％のモノフィラメント糸（ポリアミド繊維）を得た。【００８８】
（比較例６）
構成樹脂として、ポリメタキシレアジパミド樹脂のみを使用したこと以外は、実施例７と同様にして、繊度７６１ｄｔｅｘ、強度６．２ｃＮ／ｄｔｅｘ、伸度８％のモノフィラメント糸（基準ポリアミド繊維）を得た。【００８９】
得られた実施例７のポリアミド繊維と、比較例６の基準ポリアミド繊維について、上記した＜耐摩耗性評価１  金属丸棒＞および＜耐摩耗性評価３  セラミックス丸棒＞について、評価を行い、その結果を表８に示した。金属丸棒およびセラミックス丸棒の耐摩耗性評価にあたっては、いずれも荷重をデシテックス当たり０．７ｇとした。表８から明らかなように、実施例７の本発明のポリアミド繊維は、比較例６の基準ポリアミド繊維と比較して耐摩耗性が飛躍的に向上したものであった。【００９０】
【表８】
2017209268.tif 000009
【００９１】
（実施例８）
重量平均分子量２０万のポリエチレンオキシド（明成化学工業株式会社製、商品名  アルコックス  品番Ｒ−４００）２０質量％と変性ポリエチレン樹脂（プライムポリマー株式会社製、商品名  アドマー  ＨＥ８１０）８０質量％を混合し、予めマスターチップを作製した。そのマスターチップを用い、ポリエチレンオキシドが０．５質量％となるように、マスターチップ２．５質量％と、相対粘度３．５のポリアミド６樹脂（ユニチカ株式会社製、商品名  ＢＲＴ）９７.５質量％と混合し、ポリマー温度を２８０℃で１．０ｍｍφ×４Ｈの紡糸口金から溶融紡糸した。防止した繊維を２５℃の水中で冷却した後、巻き取ることなく、１２０℃の乾熱雰囲気中で総延伸倍率が５．０倍となるように延伸し、油剤を付けずに巻き取り、繊度７９０ｄｔｅｘ、強度５．２ｃＮ／ｄｔｅｘ、伸度１８％のモノフィラメント糸（ポリアミド繊維）を得た。【００９２】
（実施例９）
ポリエチレンオキシドが１．０質量％となるように、マスターチップ５．０％とポリアミド６樹脂（ユニチカ株式会社製、商品名  ＢＲＴ）９５．０質量％と混合したこと以外は、実施例８と同様にして、繊度７８０ｄｔｅｘ、強度５．２ｃＮ／ｄｔｅｘ、伸度１５％のモノフィラメント糸（ポリアミド繊維）を得た。【００９３】
（比較例７）
ポリアミド６樹脂（ユニチカ株式会社製、商品名  ＢＲＴ）のみを用いたこと以外は、実施例８と同様にして、溶融紡糸、巻き取りを行い、繊度７９０ｄｔｅｘ、強度５．３ｃＮ／ｄｔｅｘ、伸度２１％のモノフィラメント糸（基準ポリアミド繊維）を得た。【００９４】
得られた実施例８，９のポリアミド繊維と、比較例７の基準ポリアミド繊維について、上記した＜耐摩耗性評価４  サンドペーパー（乾摩耗）＞について、評価を行い、その結果を表９に示した。表９から明らかなように、実施例８，９の本発明のポリアミド繊維は、基準ポリアミド繊維と比較して耐摩耗性が飛躍的に向上したものであった。【００９５】
【表９】
2017209268.tif 000010
【００９６】
以下の実施例１０，１１及び比較例８，９で得られたポリアミド繊維について、次の方法により、（ａ）静止摩擦力及び動摩擦力、（ｂ）強度及び伸度を測定した。また、前記した＜耐摩耗性評価３  セラミックス棒＞の方法により耐摩耗性を測定した。【００９７】
（ａ）静止摩擦力と動摩擦力
島津製作所製オートグラフＡＧ１０００Ｄを用い、チャックには平チャックを使用した。上部チャックに試料となる糸をはさみ、その垂らした糸と垂直に交わるように地面と水平に摩擦体となるセラミック棒（直径φ１０ｍｍ）を設置し、糸を棒に一重に巻き、糸の先に任意の荷重をつけ、引張速度１０００ｍｍ／ｍｉｎで引っ張り、その引っ張り始めのピーク値を静止摩擦力（ｋｇｆ）とし、引っ張り始めて長さ方向に１秒〜１０秒引っ張った強力の平均値を動摩擦力（ｋｇｆ）とした。【００９８】
（ｂ）強度及び伸度
島津製作所製オートグラフ ＤＳＳ−５００を用い、試料長２５ｃｍ、引張速度３０ｃｍ／分で測定した。【００９９】
（実施例１０）
重量平均分子量２０万のポリエチレンオキシド（明星化学工業株式会社製、商品名  アルコックス  品番Ｒ−４００）２．５質量％と相対粘度４．５のＮ６／Ｎ６６共重合ポリアミド系樹脂（ＤＳＭ社製、商品名ノバミッド２０３０Ｊ）９７．５質量％を混合し、ポリマー温度を３００℃、１．０ｍｍφ×４Ｈの紡糸口金から溶融紡糸した。紡糸した繊維を２５℃の水浴中で冷却した後、巻き取ることなく、速度１７ｍ／ｍｉｎで９０℃の温浴中で延伸し、さらに巻き取ることなく、１２０℃の雰囲気中で総延伸倍率が４．８倍となるように延伸し、油剤を付けずに巻き取った。繊度１８８２ｄｔｅｘ、強度４．３７ｃＮ／ｄｔｅｘ、伸度２２％のモノフィラメント糸（ポリアミド繊維）を得た。得られたモノフィラメントで０．４ｇ／ｄｔｅｘの荷重をかけて耐摩耗性（セラミックス棒）を評価すると、１００，０００回以上であった。【０１００】
（実施例１１）
実施例１０において、溶融紡糸時の吐出量を変えたこと以外は、実施例１０と同様にして、繊度７８１ｄｔｅｘ、強度５．０ｃＮ／ｄｔｅｘ、伸度３１％のモノフィラメント糸（ポリアミド繊維）を得た。得られたモノフィラメントで０．７ｇ／ｄｔｅｘの荷重をかけて直径６ｍｍのステンレス棒に対し耐摩耗性を評価すると、５５４６７回であった。【０１０１】
（比較例８）
構成樹脂として、Ｎ６／Ｎ６６共重合ポリアミド系樹脂（ＤＳＭ社製、商品名ノバミッド２０３０Ｊ）のみとしたこと以外は、実施例１０と同様にして、繊度１８８８ｄｔｅｘ、強度４．５３ｃＮ／ｄｔｅｘ、２２％モノフィラメント（基準ポリアミド繊維）を得た。得られたモノフィラメントで０．４ｇ／ｄｔｅｘの荷重をかけて耐摩耗性を評価すると、５７０回であった。【０１０２】
（比較例９）
構成樹脂として、Ｎ６／Ｎ６６共重合ポリアミド系樹脂（ＤＳＭ社製、商品名ノバミッド２０３０Ｊ）のみを使用したこと、１２０℃の乾熱雰囲気中での延伸を総延伸倍率が５．０倍としたこと以外は、実施例１０と同様にして、繊度７７５ｄｔｅｘ、強度４．９ｃＮ／ｄｔｅｘ、伸度２８％、のモノフィラメント糸（基準ポリアミド繊維）を得た。得られたモノフィラメントで０．７ｇ／ｄｔｅｘの荷重をかけて直径６ｍｍのステンレス棒に対し耐摩耗性を評価すると、４７６回であった。【０１０３】
実施例１０，１１の試料と比較例８，９の試料について、セラミック棒の静止摩擦力、動摩擦力を測定し、結果を表１に示した。静止摩擦力測定の荷重が５００ｇの時、実施例１０のポリアミド繊維の静止摩擦力は、比較例８のポリアミド繊維の９１．１％であった。静止摩擦力測定の荷重が７５０ｇの時、実施例１０のポリアミド繊維の静止摩擦力は、比較例８のポリアミド繊維の９８．１％であった。静止摩擦力測定の荷重が５００ｇの時、実施例１１のポリアミド繊維の静止摩擦力は、比較例９のポリアミド繊維の９５．９％であった。このように、実施例１０，１１のポリアミド繊維は、比較例８，９の基準ポリアミド繊維の８０〜９８．５％の静止摩擦力を有していた。【０１０４】
【表１０】
2017209268.tif 000011
【０１０５】
以下の実施例１２〜１４及び比較例１０〜１３で得られたポリアミド繊維について、次の方法により、剥離強力を測定した。【０１０６】
（剥離強力）
島津製作所製オートグラフＡＧ５０ｋＮＩを用い、チャックには平チャックを使用した。上下チャックに接着させた糸又は製紐と樹脂シートのつかみ部分を其々はさみ、引張速度１００ｍｍ／ｍｉｎで引張り、糸又は製紐と樹脂シートを剥離するために必要な強力を測定した。長さ方向に５ｃｍ剥がれた際の強力の平均値を平均剥離強力（Ｎ）とした。【０１０７】
（実施例１２）
重量平均分子量２０万のポリエチレンオキシド（明成化学工業株式会社製、商品名  アルコックス  品番Ｒ−４００）２．５質量％と相対粘度３．１のポリアミド６樹脂（ユニチカ株式会社製、商品名  Ａ１０３０ＢＲＦ）９７．５質量％を混合し、ポリマー温度を２６０℃で１．０ｍｍφ×４Ｈの紡糸口金から溶融紡糸した。紡糸した繊維を２５℃の水浴中で冷却した後、巻き取ることなく、速度２０ｍ／分で９０℃の温浴中で延伸し、さらに巻き取ることなく、１２０℃の乾熱雰囲気中で総延伸倍率が４．８倍となるように延伸し、油剤を付けずに巻き取った。繊度７４２ｄｔｅｘのモノフィラメント糸（ポリアミド繊維）を得た。また得られたモノフィラメント糸と樹脂シートとの貼り合せについて説明する。樹脂シートは厚さ０．３２ｍｍのウレタンシートを準備した。この樹脂シートを幅３ｃｍ、長さ１０ｃｍに、得られたモノフィラメント糸を樹脂シートの幅の真ん中に重なるように熱プレス試験機にセットし、１８０℃、２０秒、圧力０．２ＭＰａの条件でプレスした。この際、後述する剥離強力測定用として長さ方向にチャックつかみ部分を残し剥離強力試験用の実施例１２の試料を作製した。一方、耐摩耗性について、金属丸棒を用いた評価＜耐摩耗性評価１  金属丸棒＞および、サンドペーパーを用いた評価＜耐摩耗性評価４  サンドペーパー（乾摩耗）＞を行い、その結果を表１２に示す。なお、＜耐摩耗性評価４  サンドペーパー（乾摩耗）＞における荷重は７０ｇとした。【０１０８】
（実施例１３）
実施例１２において、樹脂シートが厚さ０．４９ｍｍのポリ塩化ビニル（ＰＶＣ）シートを用いたこと以外は実施例１２と同様にして、剥離強力試験用の実施例１３の試料を作製した。【０１０９】
（実施例１４）
実施例１２において得られたモノフィラメント糸で線径１．３ｍｍの８本製紐を作製した。この８本製紐を用いて、実施例１２で用いたウレタンシートに、実施例１２で行った熱プレス条件で熱プレスを行い剥離強力用の実施例１４の試料を作製した。【０１１０】
（比較例１０）
構成樹脂として、ポリアミド６樹脂（ユニチカ株式会社製、商品名  Ａ１０３０ＢＲＦ）のみを使用したこと、１２０℃の乾熱雰囲気中での延伸を総延伸倍率が５．０倍としたこと以外は、実施例１２と同様にして、繊度７４３ｄｔｅｘのモノフィラメント糸（基準ポリアミド繊維）を得た。また実施例１２と同様にウレタンシートに同条件で熱プレスを行い、剥離強力試験用の比較例１０の試料を作製した。【０１１１】
（比較例１１）
比較例１０において、樹脂シートがポリ塩化ビニル（ＰＶＣ）シートを用いたこと以外は、比較例１０と同様にして、剥離強力試験用の比較例１１の試料を作製した。【０１１２】
（比較例１２）
比較例１０において得られたモノフィラメント糸で巾１．３ｍｍの８本製紐を作製した。この８本製紐を用いて、実施例１２で用いたウレタンシートに、実施例１２で行った熱プレス条件で熱プレスを行い剥離強力用の比較例１２の試料を作製した。【０１１３】
実施例１２〜１４の試料と比較例１０〜１２の試料でそれぞれ剥離強力を測定し、結果の平均剥離強力（Ｎ）を表１１に示した。実施例１２のポリアミド繊維は比較例１０のポリアミド繊維の１５７％、実施例１３のポリアミド繊維は比較例１１のポリアミド繊維の１３７％、実施例１４のポリアミド繊維は比較例１２のポリアミド繊維の１４３％の平均剥離強力を有しており、３０％以上の接着性に優れたポリアミド繊維を得ることができた。【０１１４】
【表１１】
2017209268.tif 000012
【０１１５】
【表１２】
2017209268.tif 000013
【図１】
2017209268.tif 000014
【図２】
2017209268.tif 000015
【図３】
2017209268.tif 000016
【図４】
2017209268.tif 000017
【図５】
2017209268.tif 000018
【図６】
2017209268.tif 000019
【国際調査報告】
2017209268.tif 000020
2017209268.tif 000021
2017209268.tif 000022
2017209268.tif 000023